【手続補正書】
【提出日】平成23年10月17日(2011.10.17)
【手続補正１】
【補正対象書類名】特許請求の範囲
【補正対象項目名】全文
【補正方法】変更
【補正の内容】
【特許請求の範囲】
【請求項１】
少なくとも１つのエチレン／α−オレフィン共重合体を含む、高いホットタック性を示
す組成物であって、前記エチレン／α−オレフィン共重合体が少なくとも６０モルパーセントのエチレンを含み、かつ、
（ａ）１．７から３．５のＭｗ／Ｍｎ、少なくとも１つの融点Ｔｍ（℃）、およびある密度ｄ（ｇ／ｃｍ3）を有し、前記Ｔｍおよびｄの数値が、
Ｔｍ＞−２００２．９＋４５３８．５（ｄ）−２４２２．２（ｄ）2
の関係に相当する；または
（ｂ）１．７から３．５のＭｗ／Ｍｎを有し、ならびに融解熱ΔＨ（Ｊ／ｇ）、および最高ＤＳＣピークと最高ＣＲＹＳＴＡＦピークとの間の温度差として規定されるデルタ量ΔＴ（℃）によって特徴付けられ、
前記ΔＴおよびΔＨの数値が、以下の関係：
ΔＨがゼロより大きく、１３０Ｊ／ｇまでである場合、ΔＴ＞−０．１２９９（ΔＨ
）＋６２．８１、
ΔＨが１３０Ｊ／ｇより大きい場合、ΔＴ≧４８℃
を有し、ならびに
前記ＣＲＹＳＴＡＦピークが、累積ポリマーのうちの少なくとも５パーセントを用いて決定され、そして前記ポリマーの５パーセント未満が特定可能なＣＲＹＳＴＡＦピークを有するならば、ＣＲＹＳＴＡＦ温度は３０℃である；または
（ｃ）前記エチレン／α−オレフィン共重合体の圧縮成形フィルムで測定された、３００パーセントのひずみかつ１サイクルでの弾性回復率Ｒｅ（％）、および密度ｄ（ｇ／ｃｍ3）によって特徴付けられ、前記Ｒｅおよびｄの数値が、前記エチレン／α−オレフィン共重合体が実質的に架橋相を有さない場合、以下の関係：
Ｒｅ＞１４８１−１６２９（ｄ）
を満たす；または
（ｄ）ＴＲＥＦを用いて分画される場合、４０℃と１３０℃との間で溶出する分子画分であって、前記同じ温度間で溶出する比較対象となるランダムエチレン共重合体画分のコモノマーモル含量より少なくとも５パーセント高いコモノマーモル含量を有するという点で特徴付けられる画分を有し、前記比較対象となるランダムエチレン共重合体が、同じコモノマー（単数または複数）を有し、かつ前記エチレン／α−オレフィン共重合体のものの１０パーセント以内のメルトインデックス、密度、およびコモノマーモル含量（ポリマー全体に基づく）を有する；または
（ｅ）２５℃での貯蔵弾性率Ｇ’（２５℃）および１００℃での貯蔵弾性率Ｇ’（１００℃）を有し、前記Ｇ’（２５℃）対Ｇ’（１００℃）の比が、１：１から９：１の範囲である、組成物。
【請求項２】
少なくとも１つのエチレン／α−オレフィン共重合体を含むヒートシール性フィルム層であって、前記エチレン／α−オレフィン共重合体が少なくとも６０モルパーセントのエチレンを含み、かつ、
（ａ）１．７から３．５のＭｗ／Ｍｎ、少なくとも１つの融点Ｔｍ（℃）、およびある密度ｄ（ｇ／ｃｍ3）を有し、前記Ｔｍおよびｄの数値が、
Ｔｍ＞−２００２．９＋４５３８．５（ｄ）−２４２２．２（ｄ）2
の関係に相当するか；または
（ｂ）１．７から３．５のＭｗ／Ｍｎを有し、ならびに融解熱ΔＨ（Ｊ／ｇ）、および最高ＤＳＣピークと最高ＣＲＹＳＴＡＦピークとの間の温度差として規定されるデルタ量ΔＴ（℃）によって特徴付けられ、
前記ΔＴおよびΔＨの数値が、以下の関係：
ΔＨがゼロより大きく、１３０Ｊ／ｇまでである場合、ΔＴ＞−０．１２９９（ΔＨ
）＋６２．８１、
ΔＨが１３０Ｊ／ｇより大きい場合、ΔＴ≧４８℃
を有し、ならびに
前記ＣＲＹＳＴＡＦピークが、累積ポリマーのうちの少なくとも５パーセントを用いて決定され、そして前記ポリマーの５パーセント未満が特定可能なＣＲＹＳＴＡＦピークを有するならば、ＣＲＹＳＴＡＦ温度は３０℃であるか；または
（ｃ）前記エチレン／α−オレフィン共重合体の圧縮成形フィルムで測定された、３００パーセントのひずみかつ１サイクルでの弾性回復率Ｒｅ（％）、および密度ｄ（ｇ／ｃｍ3）によって特徴付けられ、前記Ｒｅおよびｄの数値が、前記エチレン／α−オレフィン共重合体が実質的に架橋相を有さない場合、以下の関係：
Ｒｅ＞１４８１−１６２９（ｄ）
を満たすか；または
（ｄ）ＴＲＥＦを用いて分画される場合、４０℃と１３０℃との間で溶出する分子画分であって、前記同じ温度間で溶出する比較対象となるランダムエチレン共重合体画分のコモノマーモル含量より少なくとも５パーセント高いコモノマーモル含量を有するという点で特徴付けられる画分を有し、前記比較対象となるランダムエチレン共重合体が、同じコモノマー（単数または複数）を有し、かつ前記エチレン／α−オレフィン共重合体のものの１０パーセント内のメルトインデックス、密度、およびコモノマーモル含量（ポリマー全体に基づく）を有するか；または
（ｅ）２５℃での貯蔵弾性率Ｇ’（２５℃）および１００℃での貯蔵弾性率Ｇ’（１００℃）を有し、前記Ｇ’（２５℃）対Ｇ’（１００℃）の比が、１：１から９：１の範囲であり、ならびに
前記エチレン／α−オレフィン共重合体が、０．８９ｇ／ｃｃから０．９４ｇ／ｃｃの密度を有する、
ヒートシール性フィルム層組成物。
【請求項３】
前記密度が、０．９００ｇ／ｃｃから０．９２５ｇ／ｃｃである、請求項２に記載のヒートシール性フィルム層組成物。
【請求項４】
前記メルトインデックス（Ｉ2）が、０．５ｇ／１０分から３ｇ／１０分である、請求項２または３に記載のヒートシール性フィルム層組成物。
【請求項５】
インフレーションフィルム層に適した、請求項２または３に記載のヒートシール性フィルム層組成物。
【請求項６】
１から３ミルの厚さを有するインフレーションフィルム層に適した、請求項２または３に記載のヒートシール性フィルム層組成物。
【請求項７】
前記エチレン／α−オレフィン共重合体が、エチレン−オクテンコポリマーである、請求項２または３に記載のヒートシール性フィルム層組成物。
【請求項８】
前記エチレン／α−オレフィン共重合体が、エチレン−ブテンコポリマーである、請求項２または３に記載のヒートシール性フィルム層組成物。
【請求項９】
前記エチレン／α−オレフィン共重合体が、エチレン−ヘキセンコポリマーである、請求項２または３に記載のヒートシール性フィルム層組成物。
【請求項１０】
極限ホットタック性が、ＡＳＴＭ  Ｆ  １９２１、方法Ｂに基づきさらに２Ｎ／インチ大きい、請求項２または３に記載のヒートシール性フィルム層組成物。
【請求項１１】
前記組成物の２ミル単層フィルムが、少なくとも２０℃の温度域にわたってさらに１Ｎ／インチ大きいホットタック性を有する、請求項２または３に記載のヒートシール性フィルム層組成物。
【請求項１２】
前記組成物の２ミル単層フィルムが、少なくとも４０℃の温度域にわたってさらに１Ｎ／インチ大きいホットタック性を有する、請求項２または３に記載のヒートシール性フィルム層組成物。
【請求項１３】
請求項２または３のヒートシール性フィルム層組成物を用いて製造される多層フィルム構造。
【請求項１４】
ポリエチレン、ポリプロピレン、ポリ塩化ビニル、エチレン−プロピレンコポリマー、エチレン−ｃｏ−酢酸ビニル、エチレン、プロピレン、非共役ジエンのターポリマー、エチレンと酢酸ビニルの混合ポリマー、スチレン−ブタジエン混合ポリマー、およびそれらの組み合わせから成る群より選択される少なくとも１つの他の異なるポリマーをさらに含む、請求項１に記載の組成物。
【請求項１５】
シーラント層、裏打層およびタイ層を含む共押出フィルムである、請求項１に記載の組成物。